(57)【特許請求の範囲】
【請求項１】
ａ．４〜４０重量パーセントのイソチアゾロン；および
ｂ．６０〜９６重量パーセントの安息香酸エステル可塑剤；
の均質な溶液を含む液体濃厚物であって、
イソチアゾロンが４，５−ジクロロ−２（ｎ−オクチル−４−イソチアゾリン−３−オン）もしくはｎ−オクチル−４−イソチアゾリン−３−オンであり、補助溶媒およびトリクロサンを実質的に含まない液体濃厚物。
【請求項２】
イソチアゾロンが４，５−ジクロロ−２（ｎ−オクチル−４−イソチアゾリン−３−オン）である請求項１に記載の液体濃厚物。
【請求項３】
３０重量パーセント以下のイソチアゾロンを含む請求項１に記載の液体濃厚物。
【請求項４】
１５重量パーセント以下のイソチアゾロンを含む請求項１に記載の液体濃厚物。
【請求項５】
８重量パーセントより多くのイソチアゾロンを含む請求項１に記載の液体濃厚物。
【請求項６】
安息香酸エステル可塑剤が安息香酸（Ｃ４−Ｃ２２）アルキル、安息香酸グリコールもしくはこれらの混合物である請求項１に記載の液体濃厚物。
【請求項７】
安息香酸エステル可塑剤が安息香酸グリコールの混合物である請求項１に記載の液体濃厚物。
【請求項８】
イソチアゾロンがイソチアゾロンの混合物である請求項１に記載の液体濃厚物。
【請求項９】
組成物が、凍結温度以下で結晶化もしくは凍結に対して安定である請求項１に記載の液体濃厚物。
【発明の詳細な説明】
【技術分野】
【０００１】
本発明は、凍結温度未満での結晶化もしくは凍結に対して安定な４，５−ジクロロ−２−（ｎ−オクチル−４−イソチアゾリン−３−オン）（ＤＣＯＩＴ）の液体濃厚物に関する。
【背景技術】
【０００２】
熱可塑性樹脂組成物（すなわちプラスチック）、コーキング材、シーラントおよび他の物品を微生物分解から保護するために、殺生物剤をこれら物品に添加することが周知である。処理の理由のせいで、殺生物剤を濃厚物、例えば、液体濃厚物として提供することが知られている。多くの殺生物剤が示唆されてきたが、イソチアゾロン、特にＤＣＯＩＴはこのような用途、特に物品の屋外耐候性に関連する用途において期待されてきた。しかし、室温では、ＤＣＯＩＴをはじめとする多くのイソチアゾロンは固体形態であり、よって取り扱うのが困難である。これらイソチアゾロンは、液体キャリア、特に、最終使用組成物において通常の可塑化機能を果たす可塑剤に溶解される場合に、より容易に取り扱われる。しかし、室温（すなわち、２０〜２５℃）で安定であるとしても、イソチアゾロン、特にＤＣＯＩＴの可塑剤溶液は、冬季気候での輸送および貯蔵の際に遭遇しうるであろうように、その溶液の温度が冷たくなる場合に凍結することが知られている。凍結した濃厚物を受け取る可能性がある製造者がその濃厚物を融解させなければならないだけでなく、そのイソチアゾロンが完全に再溶解させられ、かつその濃厚物が均質であることを確実にする工程を採用しなければならないので、このことは非常に望ましくない。
【０００３】
欧州特許出願公開第０９１０９５３号はこの凍結の問題を論じ、かつイソチアゾロン化合物を４〜２５重量パーセント、イソチアゾロン化合物が可溶性である１種以上の可塑剤を２５〜８８重量パーセント、並びにベンジルアルコールを８〜５０重量パーセント含む溶液濃厚物が凍結温度未満の条件下での結晶化および／または凍結に対して安定であろうことを開示する。好ましくはこの濃厚物は少なくとも１０重量パーセントのＤＣＯＩＴおよび少なくとも１５重量パーセントのベンジルアルコールを含み、特定の状況下では好ましくは少なくとも１５重量パーセントのＤＣＯＩＴおよび少なくとも４０重量パーセントのベンジルアルコールを含む。ＤＣＯＩＴは、特に屋外条件において、他のイソチアゾロン化合物と比較して向上した安定性（すなわち、耐候性）を示すので、ＤＣＯＩＴは好ましい化合物である。米国特許第５，５５４，６３５号は、少なくとも４重量パーセントの補助殺生物剤であるトリクロサン（２，４，４’−トリクロロ−２’−ヒドロキシジフェニルエーテル）の添加による、０℃未満の温度での結晶化もしくは凍結に対して安定なイソチアゾロンおよび可塑剤の濃厚物を開示する。
【先行技術文献】
【特許文献】
【０００４】
【特許文献１】欧州特許出願公開第０９１０９５３号明細書
【特許文献２】米国特許第５，５５４，６３５号明細書
【発明の概要】
【発明が解決しようとする課題】
【０００５】
本発明者は特定の限定された種類の可塑剤との組み合わせにおいて、イソチアゾロン、好ましくはＤＣＯＩＴが安定性のために補助溶媒、ベンジルアルコールもしくはトリクロサンの存在を必要としないことを見いだした。
【課題を解決するための手段】
【０００６】
本発明は、よって、４〜４０重量パーセントのイソチアゾロンおよび６０〜９６重量パーセントの安息香酸エステル可塑剤（単一種もしくは複数種の安息香酸エステル）の均質な溶液を含む液体濃厚物であって、この濃厚物は補助溶媒を実質的に含まない。
【発明を実施するための形態】
【０００７】
本発明の目的のためには、補助溶媒はイソチアゾロンおよび安息香酸エステル可塑剤を溶解することができ、および／またはイソチアゾロンおよび安息香酸エステル可塑剤中に可溶性である有機溶媒を意味し、これに限定されないが、ベンジルアルコールおよびモノアルキルフェノールを含む。用語「実質的に含まない」とは４重量パーセント未満、好ましくは３重量パーセント未満、好ましくは２重量パーセント未満、好ましくは１重量パーセント未満、好ましくは０重量パーセントを意味する。用語「凍結での結晶化、もしくは凍結未満の温度での凍結に対して安定」とは、０℃以下の温度で組成物が透明なままであり、または組成物が０℃以下の温度で濁る場合には、その組成物が室温に加熱されたときに透明になることを意味する。
【０００８】
本発明において有用なイソチアゾロンには、これに限定されないが、２−メチル−４−イソチアゾリン−３−オン、４−メチル−１，２−ベンゾイソチアゾリン−３−オン、４−ブチル−１，２−ベンゾイソチアゾリン−３−オン、ｎ−オクチル−４−イソチアゾリン−３−オン、およびＤＣＯＩＴ、並びにこれらの混合物が挙げられる。好ましいイソチアゾロンはｎ−オクチル−４−イソチアゾリン−３−オン、およびＤＣＯＩＴであり、より好ましいのはＤＣＯＩＴである。組成物は好ましくは３０重量パーセント以下のイソチアゾロン、より好ましくは２０重量パーセント以下のイソチアゾロン、より好ましくは１５重量パーセント以下のイソチアゾロン、好ましくは１２重量パーセント以下のイソチアゾロンを含む。組成物は好ましくは５重量パーセント以上のイソチアゾロン、より好ましくは８重量パーセント以上のイソチアゾロンを含む。
【０００９】
本発明の液体濃厚物は実質的に補助溶媒を含まない。
本発明の液体濃厚物は実質的にベンジルアルコールを含まない。
本発明の液体濃厚物は実質的にトリクロサンを含まない。
【００１０】
好ましい安息香酸エステルは安息香酸（Ｃ４−Ｃ２２）アルキル、安息香酸グリコール、およびこれらの混合物である。最も好ましいのは安息香酸グリコールおよびその混合物である。これらの安息香酸エステルの多くがイーストマンケミカルカンパニーから商品名「ベンゾフレックス（Ｂｅｎｚｏｆｌｅｘ（商標））」の下で入手可能である。
【実施例】
【００１１】
表１は実施例において使用された安息香酸エステル可塑剤の組成を示す。それぞれの試験においては、ビーカー内で１２．５ｇのＤＣＯＩＴが１１２．５ｇの安息香酸エステル可塑剤に添加され、５４℃に加熱され、そして全てのＤＣＯＩＴが溶解したと思われた後で１〜２分間保持された。この組成物はこの加熱プロセスの際ずっと混合されていた。各組成物は−１０℃および６０℃で３０日間の溶液安定性試験のために透明ガラスバイアルに移された。表２はこの溶液の３０日間の貯蔵後の観察結果を示す。
【００１２】
【表１】
0005466221.tif 000002
【００１３】
【表２】
0005466221.tif 000003
【００１４】
対応するベンゾフレックス（商標）材料と同じジベンゾアートを含むジベンゾアートがシグマアルドリッチから購入された。安息香酸エステル中の１０％ＤＣＯＩＴの溶液は、三角フラスコ内で、攪拌下室温で固体ＤＣＯＩＴを安息香酸エステルに添加し、そして５０℃に暖めることにより製造された。得られたわずかに黄色の溶液はスナップキャップフラスコに移され、所定の温度で貯蔵された。ＤＩＮ  ＩＳＯ９３５の試験方法に従って低温環境（曇り点）での結晶形成が測定された。この溶液は、高温（５５℃）安定性についても評価された。表３は試験された溶液についての安定性観察結果を示す。
【００１５】
【表３】
0005466221.tif 000004